(57)【要約】      （修正有）【課題】高倍率の拡面化処理、化成処理が施された電極箔を用いて、押圧による成形性を向上させ信頼性を高めた巻回素子の製造方法を提供する。【解決手段】陽極箔８が巻回されたコンデンサ素子２を用いるコンデンサの製造方法であって、陽極箔８のエッチング層の一部の加工範囲１８または全部に、複数の分断部を形成する工程と、前記素子を外周側から押圧し、巻回面の一部に他の部分よりも曲率を大きくした湾曲部６を備える形状に成形する工程とを含む。【選択図】図１
2018120952.tif 000002
【特許請求の範囲】
【請求項１】
電極箔が巻回された素子を用いるコンデンサの製造方法であって、
前記電極箔のエッチング層の一部または全部に、複数の分断部を形成する工程と、
前記素子を外周側から押圧し、巻回面の一部に他の部分よりも曲率を大きくした湾曲部を備える形状に成形する工程と、
を含むことを特徴とするコンデンサの製造方法。
【請求項２】
前記電極箔は、箔芯部を残して複数の分断部を備えることを特徴とする請求項１に記載のコンデンサの製造方法。
【請求項３】
電極箔が巻回された素子を用いるコンデンサであって、
前記素子は、巻回面の一部に他の部分よりも曲率を大きく形成された湾曲部を備える形状であり、
少なくとも前記湾曲部の前記電極箔のエッチング層の一部または全部に、複数の分断部を備えることを特徴とする、コンデンサ。
【請求項４】
前記電極箔は、箔芯部を残して複数の前記分断部を備えることを特徴とする、請求項３に記載のコンデンサ。
【発明の詳細な説明】
【技術分野】
【０００１】
本発明は、電解コンデンサなど巻回素子を用いたコンデンサの製造技術に関する。
【背景技術】
【０００２】
電解コンデンサなどのコンデンサでは、電極箔の表面積が静電容量の大小に繋がる。コンデンサは、電極箔を巻回して作成するコンデンサ素子を用いることがある。
【０００３】
また、コンデンサには、たとえば搭載させる機器や装置などの設置スペースなどに応じて円柱形状以外の形状として、素子の巻回面の形状を楕円状にした偏平形状のコンデンサ素子を用いるものがある。このようにコンデンサ素子を変形させるには、たとえば筒状に巻回したコンデンサ素子を外周側から押圧する手法が取られる。
【０００４】
このようなコンデンサに関し、電極箔を楕円状に巻回したコンデンサ素子を用いるコンデンサがある（たとえば、特許文献１、２、３）
【先行技術文献】
【特許文献】
【０００５】
【特許文献１】特開昭５９−１８６２８号公報
【特許文献２】特開昭５９−１９４４２０号公報
【特許文献３】特開２００３−３０９０４１号公報
【発明の概要】
【発明が解決しようとする課題】
【０００６】
ところで、電解コンデンサに用いられる電極箔には、アルミニウムや銅などの弁金属箔が用いられる。この弁金属箔の表面に拡面化処理によりエッチング層が形成され、その上に化成処理により誘電体酸化皮膜が形成されている。たとえば、アルミニウムを用いた電極箔ではアルミニウム自体は延伸性や柔軟性に優れるが、誘電体酸化皮膜は硬く、電極箔の延伸性や柔軟性が低下する。特に、近年、電解コンデンサの高容量化、小型化、軽量化などの要請に応えるため、より高倍率の拡面化処理を施し、電極箔の表面積を拡大させているが、それに伴い誘電体酸化皮膜の面積も拡大し、結果として、電極箔の脆弱化や硬化が進み、素材自体が持つ柔軟性が極度に低下する。
このような電極箔を巻回してコンデンサ素子を形成した後、偏平形状になるようにコンデンサ素子の一部を押圧すると、大きく屈曲する湾曲部が形成される。このような湾曲部には、電極箔に大きな曲げ応力が作用する。このとき電極箔には、箔表面にクラックや破断などを生じるおそれがある。また、コンデンサ素子は、斯かる曲げ応力に追従することができず、元の円形形状に戻ろうとする復元力が作用するほか、追従性が低いために巻回時や押圧による成形時に、積層された電極箔同士の間に隙間が生じるおそれがある。このように電極箔間の隙間が大きくなることで、コンデンサの等価直列抵抗（ＥＳＲ：Equivalent Series Resistance）が大きくなるという課題がある。
【０００７】
斯かる課題について、特許文献１、２、３には開示や示唆はなく、それらの構成では斯かる課題を解決することができない。
【０００８】
そこで、本発明の目的は、上記課題に鑑み、高倍率の拡面化処理、化成処理が施された電極箔を用いる巻回素子について、押圧による成形性を向上させ、コンデンサの信頼性を高めることにある。
【課題を解決するための手段】
【０００９】
上記目的を達成するため、本発明のコンデンサの製造方法の一側面は、電極箔が巻回された素子を用いるコンデンサの製造方法であって、前記電極箔のエッチング層の一部または全部に、複数の分断部を形成する工程と、前記素子を外周側から押圧し、巻回面の一部に他の部分よりも曲率を大きくした湾曲部を備える形状に成形する工程とを含む。
【００１０】
上記コンデンサの製造方法において、前記電極箔は、箔芯部を残して複数の分断部を備えてよい。
【００１１】
上記目的を達成するため、本発明のコンデンサの一側面は、電極箔が巻回された素子を用いるコンデンサであって、前記素子は、巻回面の一部に他の部分よりも曲率を大きく形成された湾曲部を備える形状であり、少なくとも前記湾曲部の前記電極箔のエッチング層の一部または全部に、複数の分断部を備える。
【００１２】
上記コンデンサにおいて、前記電極箔は、箔芯部を残して複数の前記分断部を備えてよい。
【発明の効果】
【００１３】
本発明によれば、次のいずれかの効果が得られる。
【００１４】
(1) 電極箔の一部または全部に分断部を形成することで、コンデンサ素子を押圧して成形する時に、電極箔の破損を防止できる。
【００１５】
(2) 分断部の形成により、押圧に対する電極箔の復元力が抑えられ、コンデンサ素子の成形性が向上する。
【００１６】
(3) 電極箔に分断部が形成されることで、巻回時の電極箔の追従性が向上し、積層された電極箔同士の間に隙間が生じるのを防止でき、コンデンサの等価直列抵抗の増加を防止できる。
【図面の簡単な説明】
【００１７】
【図１】一実施の形態に係るコンデンサ素子の巻回面を示す図である。
【図２】電極箔の構成例を示す図である。
【図３】電極箔の巻回処理の一例を示す図である。
【図４】コンデンサ素子の成形工程の一例を示す図である。
【図５】分断部を備えない電極箔を利用したコンデンサ素子の一例を示す図である。
【図６】コンデンサ素子の成形状態の比較例を示す図である。
【図７】分断部が形成された電極箔の柔軟性を示す実験例の図である。
【発明を実施するための形態】
【００１８】
〔一実施の形態〕
【００１９】
図１は、一実施の形態に係るコンデンサ素子の巻回面を示している。図１に示す構成は一例であり、本発明が係る構成に限定されない。
【００２０】
このコンデンサ素子２は、たとえば電解コンデンサなどのコンデンサに用いられる素子の一例であり、横長帯状に形成された電極箔を巻回して積層状態に形成されている。コンデンサ素子２は、巻回面の一部について、少なくとも巻回された電極箔の一部の曲率を大きくした湾曲部を含む形状に形成される。このコンデンサ素子２は、たとえば図１に示すように、曲率が小さい平坦部４と曲率が大きい湾曲部６を含む楕円状の巻回面を持つ、所謂、偏平形状に形成される。巻回面の形状は、たとえば楕円の長軸方向からみて、平坦部４の長さが両側の湾曲部６の長さよりも長く、または同等になるように形成すればよい。
【００２１】
コンデンサ素子２は、電極箔として、陽極箔８と陰極箔１０とが備えられ、この間に幅広なセパレータ１２を介在して巻回されている。セパレータ１２は、たとえば陽極箔８と陰極箔１０との間のみならず、巻回したコンデンサ素子２の最も内側や最も外側に配置するように積層してもよい。
【００２２】
コンデンサ素子２には、電極箔の巻回部分の内部に、タブ１４、１６が挟み込まれている。タブ１４、１６は、コンデンサを図示しない電子機器などに対して電気的に接続するための端子部品の一例であり、たとえば電極箔に接続されている。タブ１４は、たとえば陽極箔８に接続されて陽極端子となる。また、タブ１６はたとえば陰極箔１０に接続されて陰極端子となる。
【００２３】
このコンデンサ素子２は、たとえば少なくとも陽極箔８の箔表面に表面加工が施されている。表面加工された陽極箔８には、電極箔表面に形成されたエッチング層に対し、複数の分断部２０（図２）が形成される。この表面加工は、たとえばコンデンサ素子２を形成する陽極箔８の一部または全部に施せばよい。このうち、陽極箔８の一部に表面加工する場合の加工範囲１８は、少なくとも湾曲部６となる部分、または湾曲部６と平坦部４との境界となる部分の両方またはいずれかを含めばよい。すなわち、電極箔に対する加工範囲１８は、コンデンサ素子２に加工されたときに、特に曲げ応力を受け易い部分またはその周囲が含まれる。
【００２４】
この電極箔に対する表面加工は、陽極箔８のみならず、陽極箔８とともに陰極箔１０に行ってもよい。
【００２５】
＜電極箔の表面加工処理＞
【００２６】
図２は、電極箔の表面状態の一例を示す。図２に示す表面状態は一例である。
【００２７】
陽極箔８には、たとえば図２のＡに示すように、電極箔の短辺方向に沿って線状の分断部２０が形成される。この分断部２０は、たとえば長さや、それぞれの形成間隔を任意に設定すればよく、またはその形成手法に応じて線方向が決まればよい。
なお、分断部２０の形成方向は、電極箔の長辺方向に沿う場合や、電極箔の短辺方向、または斜め方向に形成してもよい。
【００２８】
陽極箔８は、図２のＢに示すように、厚み方向中心に所定厚さの芯部２２と、その両端側にエッチング層２４が形成されている。分断部２０は、陽極箔８のうちのエッチング層２４に形成されている。そして陽極箔８は、エッチング層２４および分断部２０の表面に誘電体酸化皮膜２５が形成されている。芯部２２の厚みは、たとえば２０〜６０〔μｍ〕であり、エッチング層２４の厚みが両面合わせて４０〜２００〔μｍ〕の範囲とすればよい。
【００２９】
分断部２０は、たとえば陽極箔８の表面から芯部２２に向けて所定の深さでエッチング層２４を分断することで形成される。分断部２０の形成深さは、芯部２２を分断させないようにすればよく、たとえば電極箔の厚み方向に対し、エッチング層２４の深さと同じ程度にすればよい。全ての分断部２０の深さを一定の値に揃える必要はない。分断部２０の形成では、たとえばエッチング層２４を厚み方向にひび割れさせるほか、所定の治具を利用して電極箔表面を裂き、切り込み、切り欠き、または彫り込む手法を用いればよい。ひび割れを形成するには、たとえば拡面化処理した陽極箔８に対し、設定した電極箔表面に対して所定量の圧力や張力を付加する手法を用いてもよい。
【００３０】
分断部２０の開口幅は、たとえば陽極箔８を平坦状にした際に、０〜５０〔μｍ〕以下となるように形成すればよい。また、分断部２０は、箔両面のエッチング層２４に形成する場合に限らず、陽極箔８の巻回方向やコンデンサ素子２の成形処理によって変形や押圧を受ける面側のみに形成してもよい。分断部２０は、複数の切り込みが形成されることで、陽極箔８の表面を所謂、蛇腹状にしている。分断部２０の形成位置や範囲、形成数やその形成間隔は、たとえばコンデンサ素子２に加えられる押圧力や変形による曲げ応力の大きさなどに応じて設定してもよい。本実施の形態では、隣接する分断部２０の間隔を平均ピッチ２２０〔μｍ〕とした。
【００３１】
このように分断部２０が形成された陽極箔８は、たとえば図２のＣに示すように、箔表面が屈曲状態となった場合、屈曲の外周面側の分断部２０ａが拡開状態となることで曲げにより生じる応力が開放され、箔表面に伝搬されない。また、屈曲の内周側の分断部２０ｂが閉塞状態、または分断部２０ｂ同士が圧着状態となることで、屈曲の内周側に加わる曲げ応力などを吸収する。このように、分断部２０が形成された陽極箔８は、高容量化により硬質化、脆弱化した場合であっても、巻回による屈曲処理に対してエッチング層２４を破断させずに巻回形状に追従することができる。
【００３２】
さらに、分断部２０が形成された陽極箔８の箔表面に対して押圧力が加えられた場合、係る押圧力は、たとえば押圧位置に近い位置の分断部２０の切れ目から外部に分散される。これにより押圧力が箔表面に伝搬して、箔の端面部分などにクラックなどが発生するのを防止できる。
【００３３】
また、分断部２０が形成されることで、コンデンサ素子２を成形した際に、この成形時に付加する応力が分散され、成形に対する陽極箔８の追従性が向上する。これにより成形したコンデンサ素子２に復元力が生じるのを防止できる。
【００３４】
＜コンデンサの製造処理＞
【００３５】
次に、コンデンサの製造処理の一例を示す。図３は、電極箔の巻回処理の一例を示す。図３に示す処理は、本開示のコンデンサの製造方法の一例である。なお、図３に示す処理手順、処理工程は一例であり、本発明が係る構成に限定されない。
【００３６】
(A) コンデンサの製造処理では、たとえば陽極箔８の分断部２０を形成する処理を含む電極箔の形成処理、積層した陽極箔８や陰極箔１０、セパレータ１２を巻回してコンデンサ素子２を形成する処理、巻回したコンデンサ素子２を押圧して偏平形状に成形する処理を含む。
【００３７】
陽極箔８や陰極箔１０は、たとえばアルミニウム箔などを用いる。陽極箔８の表面に拡面化処理によるエッチング層２４を形成後、陽極箔８表面の所定の位置に分断部２０を形成する。分断部２０を形成した後、その分断部２０の表面に化成処理による誘電体酸化皮膜２５を形成する。
【００３８】
コンデンサ素子２の巻回処理では、たとえば図３に示すように、最外周側に配置されたセパレータ１２に対して陽極箔８が載置され、その上にセパレータ１２を介在させて陰極箔１０が積層される。陽極箔８の箔面には、少なくとも巻回によって加工範囲１８に配置される部分に分断部２０が形成されればよい。この分断部２０は、陽極箔８の箔幅に合わせた長さであって、箔短方向に所定の長さで形成される。これによりコンデンサ素子２の湾曲部６となる加工範囲１８の範囲に分断部２０が形成される。
なお、陰極箔１０に分断部２０を形成する場合には、陽極箔８に形成する場合と同等に、加工範囲１８に配置される部分に合わせて箔表面に分断部２０を形成すればよい。
【００３９】
コンデンサ素子２は、たとえば図示しない治具などを利用して、巻回中心２６を中心に、陽極箔８、陰極箔１０、セパレータ１２を巻回していく。
【００４０】
そのほか、コンデンサ素子２には、陽極箔８および陰極箔１０の電極箔面上にそれぞれタブ１４またはタブ１６を接続させる。タブ１４、１６は、たとえば偏平部２８と箔表面とがステッチ接続方法や冷間圧接方法によって接続される。これによりコンデンサ素子２には、同一端面側にリード端子２９が突出するようにタブ１４、１６が接続される。
【００４１】
(B) コンデンサ素子２の成形処理として、たとえば外部側からコンデンサ素子２を所定方向に押圧し、押しつぶして平坦部４と湾曲部６を備える偏平形状に成形する。
【００４２】
コンデンサ素子２は、たとえば図４のＡに示すように、巻回中心２６を基準に電極箔を巻回することで、その巻回面が円形の円柱形状となっている。このときのコンデンサ素子２の直径Ｗ１は、陽極箔８、陰極箔１０、セパレータ１２を含む電極箔の厚さや、その巻回回数、さらに巻回処理の締付け力などによって決まる。このときコンデンサ素子２には、少なくとも巻回中心２６を介して両端側に、加工範囲１８として、分断部２０が形成された陽極箔８が積層されている。
【００４３】
そしてコンデンサ素子２の成形工程では、この加工範囲１８に対して湾曲部６を形成するために、コンデンサ素子２の外周側を押圧する。この押圧位置は、たとえば図４のＢに示すように、コンデンサ素子２の加工範囲１８の位置から巻回中心２６を基準に、所定角度として、たとえば９０度変位した方向が設定されればよい。
【００４４】
このときコンデンサ素子２には、たとえば巻回中心２６を介して両側から所定の押圧力Ｆ１が加えられる。この押圧力Ｆ１は、たとえば電極箔の強度等に基づいて設定されればよい。そしてこの押圧により、コンデンサ素子２は、押圧方向に押し潰され、巻回面の形状が楕円などの偏平形状に成形される。この時の巻回面の短辺側の幅Ｗ２は、押圧力Ｆ１の大きさにより決まる。従って、コンデンサ素子２に対する押圧力Ｆ１は、たとえば図示しないケースの開口幅に対してコンデンサ素子２が収納可能な幅に成るように設定してもよい。
【００４５】
(C) 成形処理の後、コンデンサ素子２は、たとえば図示しないケース内に電解液とともに収納されると、封口体によってケースの開口部が封止される。封口体は、たとえばケース外装側から溶接、または押圧による加締め処理が施される。
【００４６】
＜一実施の形態の効果＞
【００４７】
係る構成によれば、以下のような効果が得られる。
【００４８】
(1) 高容量化した陽極箔８の一部または全部に分断部２０を形成することで、コンデンサ素子２の成形処理において電極箔の破損を抑制できる。
【００４９】
(2) 分断部２０の形成により、押圧に対する電極箔の復元力が抑えられ、コンデンサ素子２を意図した形状に成形できる。
【００５０】
(3) 電極箔に分断部２０を形成することで、巻回時の電極箔の追従性が向上する。これにより積層された電極箔同士の間に隙間が生じるのを防止し、コンデンサの等価直列抵抗の増加を防止できる。
【００５１】
(4) 電極箔の成形性が向上することで、さらなる電極箔の芯部２２を薄型化でき、電極箔を高容量化することができる。
【００５２】
(5) 電極箔の破損を抑制することで、電極箔およびコンデンサの信頼性を向上することができる。
【００５３】
(6) 電極箔に柔軟性を持たせることで電極箔の加工精度の向上が図れるとともに、不適合品の発生確率を減らすことができる。
【００５４】
(7) 成形処理による電極箔の損傷を防止することで、コンデンサのショート（短絡）発生を回避できる。
【００５５】
〔比較例〕
【００５６】
図５は、分断部を備えない電極箔を利用してコンデンサ素子３０を形成した場合を示している。図６は、コンデンサ素子３０の成形状態の比較例を示している。
【００５７】
コンデンサ素子３０は、拡面化処理した陽極箔３２、陰極箔３４を巻回して形成された場合を示している。既述のように、拡面化処理や化成処理された陽極箔３２は、脆弱化や硬化が進み、素材自体が持つ柔軟性が極度に低下している。そのため係る陽極箔３２を巻回したコンデンサ素子３０は、たとえば図５に示すように、巻回部分のうち、屈曲率が大きい湾曲部６において、陽極箔３２が巻回形状に追従することができず、隙間３６が多数発生している。また、係る湾曲部６に配置された陽極箔３２は、たとえばコンデンサ素子３０の成形処理において外部から押圧されたことにより、曲率が大きくなるため、過大な曲げ応力が作用する。これにより陽極箔３２の表面に割れやヒビなどのクラックが生じるおそれがある。このようなクラックは、たとえばコンデンサの容量の低下、ＥＳＲ（等価直列抵抗）の増加などに繋がり、コンデンサの特性低下に繋がるおそれがある。
【００５８】
これに対し、本発明のコンデンサ素子２は、少なくとも曲率が大きくなる湾曲部６に形成される加工範囲１８内に、分断部２０が形成された陽極箔８を配置することで、箔表面のクラックの発生を回避できる。また、陽極箔８は、分断部２０の形成によりコンデンサ素子２の成形に対する追従性が高められることで、巻回したコンデンサ素子２内の隙間の発生を防止できる。
【００５９】
また、本開示のコンデンサ素子２と、分断部を備えない陽極箔３２を巻回したコンデンサ素子３０とを押圧して成形する場合を比較する。コンデンサ素子２、３０は、たとえば図６のＡに示すように、所定の押圧力Ｆ１をかけると、共に押圧中は一定形状を維持し、短辺側の幅Ｗ３が同じ値となる。そして、成形処理後に、押圧力Ｆ１の付加を解除すると、コンデンサ素子３０は、陽極箔３２に作用する復元力Ｆ２が押圧方向と反対方向に作用する。これによりコンデンサ素子３０の短辺側の幅Ｗ４は加圧時の幅Ｗ３よりも大幅に大きくなる。
【００６０】
これに対し、本開示のコンデンサ素子２は、多少の復元力が生じるが、分断部２０によって加圧による変形への追従性の向上により、コンデンサ素子３０よりも復元量は少ない。
【００６１】
〔実験例１〕
【００６２】
次に、分断部２０の形成による陽極箔８の柔軟性について説明する。この陽極箔８の柔軟性を示す指標として、エリクセン値を示す。陽極箔８として、分断部２０の平均ピッチを７０〔μｍ〕、２２０〔μｍ〕、９５０〔μｍ〕、２１００〔μｍ〕、３１００〔μｍ〕に設定したものと、比較例として分断部を形成していない陽極箔を用意し、各陽極箔に対してエリクセン試験を行った。エリクセン試験では、内径３３〔ｍｍ〕を有するダイスと、しわ押えを用いて各陽極箔８及び分断部２０を形成していない陽極箔を１０〔ｋＮ〕で挟み込み、たがね状を有するポンチで押し込んだ。たがね状のポンチは、幅３０〔ｍｍ〕で、先端が断面視φ４〔ｍｍ〕の球面である。電極箔の短辺方向に沿って、ポンチのたがね部位を押し込んだ。ポンチの押し込み速度は０．５〔ｍｍ／ｍｉｎ〕とした。
【００６３】
このエリクセン試験の結果を図７に示す。図７は、横軸を分断部２０の平均ピッチ、縦軸をエリクセン値としたグラフである。図７に示すように、比較例のエリクセン値が１．４〔ｍｍ〕であったのに対し、分断部２０の平均ピッチを３１００〔μｍ〕に設定した陽極箔８のエリクセン値は１．５〔ｍｍ〕となっていた。すなわち、分断部２０を設けることで巻回時の曲げ応力が分散し、陽極箔８の柔軟性が付与されることがわかる。
【００６４】
また、分断部２０の平均ピッチを２１００〔μｍ〕以下とすると、エリクセン値は１．７〔ｍｍ〕以上となり、分断部２０が未形成であった比較例と比べて明確な差が生じた。すなわち、平均ピッチ２１００〔μｍ〕以下で分断部２０を設けることで巻回時の曲げ応力が良好に分散し、陽極箔８に良好な柔軟性が付与されることがわかる。
【００６５】
特に、分断部２０の平均ピッチを９５０〔μｍ〕以下とすると、エリクセン値は２．０〔ｍｍ〕以上となり、分断部２０が未形成であった比較例と比べて飛躍的に優れた結果となった。すなわち、平均ピッチ９５０〔μｍ〕以下で分断部２０を設けることで巻回時の曲げ応力が極めて良好に分散し、陽極箔８に極めて良好な柔軟性が付与されることがわかる。
【００６６】
〔実験例２〕
【００６７】
コンデンサ素子２の押圧成形に対する復元状態についての実験例を示す。
この実験例では、分断部２０が形成された陽極箔８を用いたコンデンサ素子２と、分断部が形成されていない陽極箔３２を用いたコンデンサ素子３０の復元状態を測定した。それぞれ３個ずつ形成して、側面から押圧して偏平形状に成形し、その後、押圧状態を解除して、コンデンサ素子の復元量を測定した。なお、分断部２０以外を備える点以外は、構成材料も製造方法も同じである。
【００６８】
この実験では、巻回時のコンデンサ素子の直径を７〔ｍｍ〕とし、直径が５．２〔ｍｍ〕になるまでコンデンサ素子を潰している。そして押圧解除後のコンデンサ素子の変形率を測定する。実験結果は、以下の表示１に示す通りである。
【００６９】
【表１】
2018120952.tif 000003
【００７０】
結果は、表１に示すように、分断部２０が形成された電極箔を用いたコンデンサ素子２の方が、分断部が形成されていない電極箔を用いたコンデンサ素子３０（比較例）よりも、押圧方向の素子幅が小さくなっている。押圧時の素子の厚さ５．２〔ｍｍ〕からの戻り率（復元率）は、分断部２０を設けない場合が平均で１１３．２〔％〕となり、分断部２０を設けた場合が平均で１１０．８〔％〕となった。このように実験結果からも電極箔に分断部２０を設けることで、押圧による成形後の復元率を少なくでき、偏平形状に成形する際に優位であることが示された。
【００７１】
〔他の実施の形態〕
【００７２】
以上説明した実施の形態について、変形例を以下に列挙する。
【００７３】
(1) 上記実施の形態では、電極箔の表面に形成する分断部２０について、直線形状、または一部に屈曲部を持つ線形状の場合を示したがこれに限らない。分断部２０は、たとえば曲線形状、または複数の線を交差させた形状であってもよい。
【００７４】
(2) 上記実施の形態では、電極箔の前面と裏面の両面に分断部２０を形成した場合であって、分断部２０が電極箔の芯部２２を介して対向する位置に形成される場合を示したが、これに限らない。分断部２０は、たとえば前面と裏面とで異なる位置に形成してもよい。
【００７５】
(3) 上記実施の形態では、巻回面の形状が偏平形状となるコンデンサ素子２として、楕円形状の場合を示したがこれに限らない。コンデンサ素子２は、少なくとも一部に曲率が大きい湾曲部６が形成される形状であればよい。そして、陽極箔８には、係る湾曲部６に配置される部分に分断部２０を形成する加工範囲１８が設定されればよい。
【００７６】
(4) 上記実施の形態では、湾曲部６側に分断部２０が形成される場合を示したが、これに限らない。係る湾曲部６に加えて、コンデンサ素子２の成型処理で押圧される部分、押圧部分の周縁のいずれかまたは両方に分断部２０を形成する加工範囲１８を設定してもよい。これにより、成型工程で加圧される押圧力Ｆ１に対し、分断部２０によって押圧力が開放でき、陽極箔８の箔面で押圧力Ｆ１が伝搬するのを防止できる。そして、係る押圧力Ｆ１によってたとえば陽極箔８の破断発生を防止できる。
【００７７】
(5) 上記実施の形態では、コンデンサ素子２の加工範囲１８、またはコンデンサ素子２の全体において、巻回により積層された陽極箔８の全てに分断部２０を備える場合を示したが、これに限らない。陽極箔８は、たとえばコンデンサ素子２の巻回中心２６から所定の厚さまでの間に配置される部分に分断部２０を形成してもよい。巻回素子は、その巻回中心２６に向かう程に曲率が大きくなり、逆に巻回素子から離れる程、曲率は小さくなる。すなわち、巻回中心側の方が陽極箔８に係る曲げ応力が大きくなる。そこで、コンデンサ素子２では、たとえば陽極箔８の箔表面の曲げ応力への耐性に応じて、巻回中心２６に近い部分にのみ分断部２０を備えるようにしてもよい。なお、箔の曲げ応力への耐性は、たとえば陽極箔８の表面の硬化度合いや脆弱度合いに基づいて判断すればよい。
【００７８】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００７９】
本発明のコンデンサおよびその製造方法によれば、巻回され、かつ偏平形状に成形される陽極箔８の一部または全部に表面層を分断した分断部を形成することで、巻回や成形による箔表面の割れやヒビなどのクラックの発生を防止できるとともに、積層された電極箔間に隙間を生じさせないことで、ＥＳＲの低下を防止するなど、有用である。
【符号の説明】
【００８０】
２、３０  コンデンサ素子
４  平坦部
６  湾曲部
８、３２  陽極箔
１０、３４  陰極箔
１２  セパレータ
１４、１６  タブ
１８  加工範囲
２０、２０ａ、２０ｂ  分断部
２２  芯部
２４  エッチング層
２５  誘電体酸化皮膜
２６  巻回中心
２８  偏平部
２９  リード端子
３６  隙間
【図１】
2018120952.tif 000004
【図２】
2018120952.tif 000005
【図３】
2018120952.tif 000006
【図４】
2018120952.tif 000007
【図５】
2018120952.tif 000008
【図６】
2018120952.tif 000009
【図７】
2018120952.tif 000010